(57)【特許請求の範囲】
【請求項１】
荷重を粘膜に負担させるための義歯床と、該義歯床に接続し残存歯に掛けて位置を維持するための維持装置とを備える義歯用金属床の製造方法であって、
本模型にワックスを取り付けて義歯床形のワックスパターンを作り、
該義歯床形のワックスパターンを前記本模型から取り外し、耐火埋没材に埋没して義歯床用鋳型を形成し、
該義歯床用鋳型を加熱して前記ワックスを除去し、形成された空間に溶融金属を流し込み前記義歯床を鋳造し、
該義歯床に前記維持装置を固定する
ことを特徴とする義歯用金属床の製造方法。
【請求項２】
前記本模型にワックスおよびワイヤを取り付けて維持装置形のワックスパターンを作り、
該維持装置形のワックスパターンを前記本模型から取り外し、耐火埋没材に埋没して維持装置用鋳型を形成し、
該維持装置用鋳型を加熱して前記ワックスを除去し、形成された空間に溶融金属を流し込み、一部が前記ワイヤで形成された前記維持装置を鋳造する
ことを特徴とする請求項１記載の義歯用金属床の製造方法。
【請求項３】
前記維持装置形のワックスパターンの残存歯の外側に当接する部分をワイヤで形成する
ことを特徴とする請求項２記載の義歯用金属床の製造方法。
【請求項４】
請求項１、２または３記載の製造方法で製造された義歯用金属床に、人工歯を固定する
ことを特徴とする義歯の製造方法。
【発明の詳細な説明】
【技術分野】
【０００１】
本発明は、義歯用金属床および義歯の製造方法に関する。
【背景技術】
【０００２】
一般に、義歯用金属床（以下、単に金属床という。）は以下の工程で製造される（例えば、特許文献１）。
（１）歯科医により作成された本模型からシリコーン印象によって雌型を作る。
（２）上記雌型に耐火石膏を注入して固化し複模型を作る。
（３）上記複模型にワックスを取り付けて金属床形のワックスパターンを作る。一般に、金属床は、噛み合わせによる荷重を粘膜に負担させるための義歯床と、残存歯に掛けて義歯の位置を維持するための維持装置などから構成されており、これらの形状がワックスにより形作られる。
（４）ワックスパターンが取り付けられた復模型を下部鋳型とし、ワックスパターンの周囲を耐火石膏で埋没させて上部鋳型を形成する。
（５）上記鋳型を電気炉で加熱してワックスを融解、流出させる。
（６）鋳型に形成された空間に溶融金属を流し込み金属床を鋳造する。これにより、維持装置と義歯床が一体として鋳造される。
（７）最後に、鋳型を叩き割り、鋳造された金属床を掘り出す。
【０００３】
義歯は、上記工程で製造された金属床に、レジンなどの合成樹脂で歯肉を形成し、その歯肉に人工歯を固定することで製造される。
【０００４】
上記のように、金属床の製造には高価なシリコーンや耐火石膏を用いて、雌型や複模型を作る必要があるため、製造コストが高いという問題がある。
【先行技術文献】
【特許文献】
【０００５】
【特許文献１】特開平５−１６８６５２号公報
【発明の概要】
【発明が解決しようとする課題】
【０００６】
本発明は上記事情に鑑み、製造コストが安価な義歯用金属床および義歯の製造方法を提供することを目的とする。
【課題を解決するための手段】
【０００７】
第１発明の義歯用金属床の製造方法は、荷重を粘膜に負担させるための義歯床と、該義歯床に接続し残存歯に掛けて位置を維持するための維持装置とを備える義歯用金属床の製造方法であって、本模型にワックスを取り付けて義歯床形のワックスパターンを作り、該義歯床形のワックスパターンを前記本模型から取り外し、耐火埋没材に埋没して義歯床用鋳型を形成し、該義歯床用鋳型を加熱して前記ワックスを除去し、形成された空間に溶融金属を流し込み前記義歯床を鋳造し、該義歯床に前記維持装置を固定することを特徴とする。
第２発明の義歯用金属床の製造方法は、第１発明において、前記本模型にワックスおよびワイヤを取り付けて維持装置形のワックスパターンを作り、該維持装置形のワックスパターンを前記本模型から取り外し、耐火埋没材に埋没して維持装置用鋳型を形成し、該維持装置用鋳型を加熱して前記ワックスを除去し、形成された空間に溶融金属を流し込み、一部が前記ワイヤで形成された前記維持装置を鋳造することを特徴とする。
第３発明の義歯用金属床の製造方法は、第２発明において、前記維持装置形のワックスパターンの残存歯の外側に当接する部分をワイヤで形成することを特徴とする。
第４発明の義歯の製造方法は、第１、第２または第３発明の製造方法で製造された義歯用金属床に、人工歯を固定することを特徴とする。
【発明の効果】
【０００８】
第１発明によれば、シリコーン印象や複模型を作らないので、高価なシリコーンや耐火石膏を用いず製造コストを安価にでき、製造時間を短縮できる。また、維持装置とは別に義歯床形のワックスパターンを作るので、本模型から取り外す際にワックスパターンが変形することを防止できる。
第２発明によれば、維持装置の一部がワイヤで形成されているので、弾性があり、義歯用金属床を本模型から容易に取り外すことができる。
第３発明によれば、維持装置は、残存歯の外側がワイヤであり内側が鋳造体であるので、ワイヤによる弾性を得つつ、鋳造体による維持力を確保することができる。また、外観に現れる部分が細くなり審美性が向上する。
第４発明によれば、シリコーン印象や複模型を作らないので、高価なシリコーンや耐火石膏を用いず製造コストを安価にでき、製造時間を短縮できる。
【図面の簡単な説明】
【０００９】
【図１】本発明の一実施形態に係る義歯用金属床の製造方法のフローチャートである。
【図２】（ａ）義歯床形のワックスパターン、（ｂ）維持装置形のワックスパターンの平面図である。
【図３】義歯用金属床の平面図である。
【図４】義歯の平面図である。
【発明を実施するための形態】
【００１０】
つぎに、本発明の実施形態を図面に基づき説明する。
（義歯用金属床の製造方法）
まず、図３に基づき、義歯用金属床Ａ（以下、単に金属床という。）の構成について説明する。
金属床Ａは、噛み合わせによる荷重を粘膜に負担させるための義歯床１と、残存歯に掛けて義歯の位置を維持するための維持装置２などから構成されている。義歯床１は、歯槽堤を覆う帯状のウェビング１１、１１と、ウェビング１１、１１同士を連結する大連結子１２とから構成されている。維持装置２は、残存歯に掛けるクラスプ２１と、義歯に加わる荷重を残存歯に伝達するレスト２２と、クラスプ２１およびレスト２２を義歯床１に接続する小連結子２３とから構成されている。なお、一つの維持装置２に、クラスプ２１とレスト２２の両方を備えてもよいし、いずれか一方を備えてもよい。
【００１１】
金属床Ａの製造には、患者の上顎または下顎部分を再現した本模型Ｍが用いられる。一般に、本模型Ｍは歯科医により石膏で作成され歯科技工所に提供される。
【００１２】
つぎに、本発明の一実施形態に係る金属床Ａの製造方法について説明する。
図１に示すように、本実施形態に係る金属床Ａの製造方法は、大きく３つの工程から構成されており、（１）義歯床１を形成し、（２）維持装置２を形成し、（３）形成された義歯床１に維持装置２を固定することにより、金属床Ａが製造される。
ここで、（１）義歯床１を形成する工程と、（２）維持装置２を形成する工程とは、その順番を問わない。すなわち、（１）義歯床１を形成した後に（２）維持装置２を形成してもよいし、（２）維持装置２を形成した後に（１）義歯床１を形成してもよいし、（１）義歯床１の形成と（２）維持装置２の形成とを平行して行なってもよい。
【００１３】
（１）義歯床形成
まず、義歯床１の形成工程について説明する。
（１−１）義歯床形ワックスパターン形成
図２（ａ）に示すように、歯科医により作成された本模型Ｍにワックスを取り付けて義歯床形のワックスパターン１ｗを作る。また、後工程において溶融金属を流し込むための湯路をワックスで作る。
ここで、使用するワックスは特に限定されない。光重合レジンや光硬化性のワックスなどを用いる場合には、光（紫外線）を照射することにより、ワックスパターン１ｗを硬化させることができる。そのため、次工程においてワックスパターン１ｗを本模型Ｍから取り外す際に変形を防止できるので好ましい。
【００１４】
（１−２）義歯床用鋳型形成
つぎに、義歯床形のワックスパターン１ｗを本模型Ｍから取り外す。
維持装置を含む金属床全体の形状をワックスで形作った場合、ワックスパターンは柔らかいため、本模型Ｍから取り外す際に変形してしまう。特に、維持装置の部分は形状が細かく残存歯に掛かる形状をしているので変形しやすい。この点、本実施形態のように維持装置とは別に義歯床形のワックスパターン１ｗを作れば、ワックスパターン１ｗが本模型Ｍに引っ掛かることが少ないので、本模型Ｍから取り外す際にワックスパターン１ｗが変形することを防止できる。
なお、前述の義歯床形ワックスパターン形成工程においてワックスパターン１ｗにランナーバーを連結すれば、本模型Ｍから取り外す際にワックスパターン１ｗが変形することをより防止することができる。
【００１５】
取り外したワックスパターン１ｗを耐火石膏などの耐火埋没材に埋没し、耐火埋没材を固化して義歯床用鋳型を形成する。耐火埋没材の固化は、その種類にもよるが、例えば約70℃で約10分の乾燥を行い、その後数十分放冷することにより行われる。
【００１６】
（１−３）義歯床鋳造
つぎに、義歯床用鋳型を電気炉などで加熱して内部のワックスを溶解、流出させて除去する。そして、ワックスが除去されることにより形成された空間に、湯路を介して溶融金属を流し込む。これにより義歯床１を鋳造する。
ここで、使用される金属は特に限定されない。例えば、金合金などの貴金属合金、コバルト基合金などの卑金属合金、チタン合金などが使用される。
【００１７】
鋳造完了後は、義歯床用鋳型を叩き割り、付着した埋没材を除去するなどの方法で、義歯床１を掘り出す。そして、必要に応じて、義歯床１を本模型Ｍに嵌めつつ削合や研磨をして適合調整を行う。
【００１８】
（２）維持装置形成
つぎに、維持装置２の形成工程について説明する。
（２−１）維持装置形ワックスパターン形成
図２（ｂ）に示すように、本模型Ｍにワックスを取り付けて維持装置形のワックスパターン２ｗを作る。また、後工程において溶融金属を流し込むための湯路をワックスで作る。なお、義歯床１と維持装置２との相対的な位置精度を向上させるため、義歯床形のワックスパターン１ｗまたは鋳造後の義歯床１を本模型Ｍに嵌めた状態で、ワックスパターン２ｗを作ってもよい。
【００１９】
ワックスパターン２ｗは、その全てをワックスで形作ってもよいし、一部をワイヤで形作ってもよい。特に、残存歯を外側および内側から把持する形状を有するクラスプ２１を、残存歯の外側に当接する部分（図２（ｂ）における斜線部分）をワイヤで形成し、内側をワックスで形作ることが好ましい。その理由は後述する。
使用されるワイヤは特に限定されないが、コバルト・クロム合金、ニッケル・クロム合金、ニッケル・ニオブ合金、１８−８ステンレスなど、いわゆるワイヤクラスプに使用されるワイヤなどが用いられる。また、使用するワックスも特に限定されない。光重合レジンや光硬化性のワックスなどを用いれば、ワックスパターン２ｗを本模型Ｍから取り外す際に変形を防止できるので好ましい。
【００２０】
（２−２）維持装置用鋳型形成
つぎに、維持装置２形のワックスパターン２ｗを本模型Ｍから取り外す。
本実施形態のように、義歯床とは別に維持装置形のワックスパターン２ｗを作れば、ワックスパターン２ｗの自由度が高いので、本模型Ｍから取り外す際にワックスパターン２ｗが変形することを防止できる。
【００２１】
取り外したワックスパターン２ｗを耐火石膏などの耐火埋没材に埋没し、耐火埋没材を固化して維持装置用鋳型を形成する。耐火埋没材の固化は、その種類にもよるが、例えば約70℃で約10分の乾燥を行い、その後数十分放冷することにより行われる。
【００２２】
（２−３）維持装置鋳造
つぎに、維持装置用鋳型を電気炉などで加熱して内部のワックスを溶解、流出させて除去する。そして、ワックスが除去されることにより形成された空間に、湯路を介して溶融金属を流し込む。これにより維持装置２を鋳造する。
ここで、使用される金属は特に限定されない。
【００２３】
鋳造完了後は、維持装置用鋳型を叩き割り、付着した埋没材を除去するなどの方法で、維持装置２を掘り出す。そして、必要に応じて、維持装置２を本模型Ｍに嵌めつつ削合や研磨をして適合調整を行う。
なお、ワックスパターン２ｗの全てをワックスで形作った場合には、維持装置２の全部が鋳造体として形成される。一方、ワックスパターン２ｗの一部をワイヤで形作った場合、維持装置２の一部がそのワイヤで形成される。ワックスパターン２ｗのクラスプ２１を、残存歯の外側をワイヤで形成し内側をワックスで形作ると、残存歯の外側がワイヤであり内側が鋳造体である維持装置２が形成される。
【００２４】
（３）固定
図３に示すように、本模型Ｍに、鋳造された義歯床１と維持装置２とを嵌めて、義歯床１に維持装置２を固定する。具体的には、維持装置２の小連結子２３の端部を義歯床１に固定する。義歯床１側の固定部分は、ウェビング１１とすることが好ましい。固定部分は小連結子２３の厚み分だけ突出するが、義歯として形成する際に歯肉が固定されるウェビング１１に固定すれば、この突出を歯肉で覆うことができるからである。
【００２５】
固定の方法は特に限定されないが、溶接、ロウ着などの方法で固定すればよい。溶接であれば強固に固定できるので好ましい。溶接には、レーザー溶接、電気溶接、パルス・アーク溶接などの方法があるが、レーザー溶接であれば精密な溶接ができるので好ましい。
【００２６】
義歯床１に維持装置２を固定した後、完成した金属床Ａを本模型Ｍから取り外す。
維持装置２の全部を鋳造体として形成した場合、維持装置２の形状によっては金属床Ａを本模型Ｍから取り外すことが困難となり、無理に取り外すと石膏で形成されている本模型Ｍが削れてしまう場合がある。この点、維持装置２の一部をワイヤで形成すれば、鋳造体に比べて弾性があるので、金属床Ａを本模型Ｍから容易に取り外すことができ、本模型Ｍを傷つける恐れがない。
【００２７】
残存歯の外側がワイヤであり内側が鋳造体である維持装置２であれば、ワイヤによる弾性を得つつ、鋳造体による維持力を確保することができる。また、ワイヤは鋳造体に比べて細く形成できるので、維持装置２の外観に現れる部分が細くなり審美性が向上する。
【００２８】
以上のとおり、本発明に係る製造方法によれば、従来必要であったシリコーン印象や複模型を作る必要がない。そのため、高価なシリコーンや耐火石膏を用いず製造コストを安価にできる。また、シリコーン印象を作る工程と複模型を作る工程がないので、その分製造時間を短縮できる。
【００２９】
（義歯の製造方法）
つぎに、本発明の一実施形態に係る義歯の製造方法について説明する。
図４に示すように、上記製造方法で製造された金属床Ａに、レジンなどの合成樹脂で歯肉３を形成し、その歯肉３に人工歯４を固定することで、義歯Ｂが製造される。
歯肉３は、主に義歯床１のウェビング１１にレジンなどの合成樹脂でアウトサート成形される。ウェビング１１に歯肉３を形成することで、義歯床１と維持装置２との固定により生じる突出を覆い、外部に表れないようにすることができる。
【００３０】
なお、図３に示すように、ウェビング１１を網目状に形成すれば、歯肉３がアウトサート成形で固定される際に、その結合力を高めることができるので好ましい。ウェビング１１を網目状に形成するには、義歯床形のワックスパターン１ｗを作る工程において、網目状のパターンワックスでウェビング１１を形作ればよい。
【００３１】
（その他の実施形態）
上記実施形態では、維持装置２の全部または一部を鋳造により形成したが、維持装置２の全部をワイヤで形成した、いわゆるワイヤクラスプを用いてもよい。この場合でも、上記の（３）固定の工程において、本模型Ｍに、鋳造された義歯床１とワイヤクラスプとを嵌めて、義歯床１にワイヤクラスプを溶接することにより金属床を製造できる。
【符号の説明】
【００３２】
Ａ  義歯用金属床
Ｂ  義歯
Ｍ  本模型
１    義歯床
１１  ウェビング
１２  大連結子
１ｗ  ワックスパターン
２    維持装置
２１  クラスプ
２２  レスト
２３  小連結子
２ｗ  ワックスパターン
３    歯肉
４    人工歯
【要約】
【課題】製造コストが安価な義歯用金属床および義歯の製造方法を提供する。
【解決手段】本模型Ｍにワックスを取り付けて義歯床形のワックスパターン１ｗを作り、ワックスパターン１ｗを本模型Ｍから取り外し、耐火埋没材に埋没して義歯床用鋳型を形成し、義歯床用鋳型を加熱してワックスを除去し、形成された空間に溶融金属を流し込み義歯床１を鋳造し、義歯床１に維持装置２を固定する。シリコーン印象や複模型を作らないので、高価なシリコーンや耐火石膏を用いず製造コストを安価にでき、製造時間を短縮できる。維持装置２とは別に義歯床形のワックスパターン１ｗを作るので、本模型Ｍから取り外す際にワックスパターン１ｗが変形することを防止できる。
【選択図】図１【図１】
0005155475.tif 000002
【図２】
0005155475.tif 000003
【図４】
0005155475.tif 000004
【図３】
0005155475.tif 000005